(57)【要約】本発明は、第１紙層及び第２紙層を備える多層紙であって、第１紙層及び第２紙層の間にパール顔料層が存在しており、第２紙層が開口部を有しており、開口部を介してパール顔料層が露出している、多層紙に関する。本発明により、透かし部分のみを容易に認識可能な多層紙を提供することができる。
2019054221.tif 000002
【特許請求の範囲】
【請求項１】
第１紙層及び第２紙層を備える多層紙であって、
前記第１紙層及び前記第２紙層の間にパール顔料層が存在しており、
前記第２紙層が開口部を有しており、
前記開口部を介して前記パール顔料層が露出している、
多層紙。
【請求項２】
前記第１紙層及び前記第２紙層の間の一部に前記パール顔料層が存在する、請求項１記載の多層紙。
【請求項３】
前記パール顔料層が少なくとも１種のバインダーを含む、請求項１又は２記載の多層紙。
【請求項４】
前記開口部が画像を形成する、請求項１〜３のいずれかに記載の多層紙。
【請求項５】
前記開口部の全面において前記パール顔料層が露出している、請求項１〜４のいずれかに記載の多層紙。
【請求項６】
前記パール顔料層上に少なくとも１つのスレッドが存在する、請求項１〜５のいずれかに記載の多層紙。
【請求項７】
前記スレッドの少なくとも一部が前記開口部から露出している、請求項６記載の多層紙。
【請求項８】
前記第１紙層を形成する第１紙層形成工程、
前記第１紙層上にパール顔料層を形成するパール顔料層形成工程、及び
少なくとも前記パール顔料層上に第２紙層を形成する第２紙層形成工程
を備えており、
前記第２紙層が開口部を備えており、
前記開口部を介して前記パール顔料層が露出する、
多層紙の製造方法。
【請求項９】
前記パール顔料層形成工程において第１紙層上の一部に前記パール顔料層を形成する、請求項８記載の多層紙の製造方法。
【請求項１０】
前記パール顔料層が少なくとも１種のバインダーを含む、請求項８又は９記載の多層紙の製造方法。
【請求項１１】
前記開口部が画像を形成する、請求項８〜１０のいずれかに記載の多層紙の製造方法。
【請求項１２】
前記開口部の全面において前記パール顔料層が露出する、請求項８〜１１のいずれかに記載の多層紙の製造方法。
【請求項１３】
前記パール顔料層形成工程後に、前記パール顔料層上に少なくとも１つのスレッドを配置するスレッド配置工程を更に備える、請求項８〜１２のいずれかに記載の多層紙の製造方法。
【請求項１４】
前記スレッドの少なくとも一部が前記開口部から露出する、請求項１３記載の多層紙の製造方法。
【発明の詳細な説明】
【技術分野】
【０００１】
本発明は、商品券、入場券、パスポート、有価証券等の偽造防止に有用な多層紙及びその製造方法に関する。
【背景技術】
【０００２】
商品券等の印刷物の偽造防止技術として、透かしが知られている。透かしは、それが施されている紙を透かして見たときに現れる模様であり、模様部分が透けて見える「白透かし」と、模様部分が周辺部に比して黒ずんで見える「黒透かし」とが知られている。【０００３】
これらの透かし模様は通常、湿式抄紙における湿紙の形成段階（ワイヤーパート）において、パルプ繊維などの構成繊維の坪量を部分的に変化させることによって形成される。例えば、ワイヤーパートにおいて、凸型の模様を施した抄紙網を用いた場合には、湿紙における該凸型の模様部分に対応する部分に、周辺部に比して厚みの薄い型付けがなされ、その型付けされた部分が、該湿紙を乾燥して得られる紙における白透かしとなり、また、凹型の模様を施した抄紙網を用いた場合には、湿紙における該凹型の模様部分に対応する部分に、周辺部に比して厚みの厚い型付けがなされ、その型付けされた部分が、該湿紙を乾燥して得られる紙における黒透かしとなる。【０００４】
また、透かし模様の一種として、疑似透かし（ケミカル透かし）などと呼ばれるものが知られている。疑似透かしは、紙等のシートに浸透して光透過率を高める物質、例えば、透明合成樹脂を溶剤に溶解したインキを用いてシートに印刷を施すことによって形成されるものであり、そのインキが付与されてなる印刷部が透かし模様となり、白透かしと同様の視覚効果を有する。【０００５】
特許第３４８６１３８号には、白透かしを有する紙層を蛍光発色性を有する別の紙層と積層し、紫外線を照射すると、透かし部分から比較的強い蛍光を視認することができ、これにより、透かし部分が文字、図柄等の画像として認識可能な積層紙が開示されている。
【先行技術文献】
【特許文献】
【０００６】
【特許文献１】特許第３４８６１３８号公報
【発明の概要】
【発明が解決しようとする課題】
【０００７】
しかし、特許第３４８６１３８号公報に記載の多層紙では、透かし部分以外も蛍光発光するので、透かし部分の画像を蛍光の強度差によって認識することが困難な場合がある。【０００８】
本発明は、透かし部分を容易に認識可能な多層紙を提供することをその課題とする。
【課題を解決するための手段】
【０００９】
そこで、鋭意検討の結果、本発明者らは、パール顔料を透かし部分から露出することによって、透かし部分を容易に認識可能である多層紙を提供可能であることを見出し、本発明を完成した。【００１０】
本発明の第１の態様は、第１紙層及び第２紙層を備える多層紙であって、
前記第１紙層及び前記第２紙層の間にパール顔料層が存在しており、
前記第２紙層が開口部を有しており、
前記開口部を介して前記パール顔料層が露出している、多層紙である。【００１１】
本発明の多層紙において、前記第１紙層及び前記第２紙層の間の一部に前記パール顔料層が存在することが好ましい。【００１２】
本発明の多層紙において、前記パール顔料層が少なくとも１種のバインダーを含むことが好ましい。【００１３】
本発明の多層紙において、前記開口部が画像を形成することが好ましい。【００１４】
本発明の多層紙において、前記開口部の全面において前記パール顔料層が露出していることが好ましい。【００１５】
本発明の多層紙では、前記パール顔料層上に少なくとも１つのスレッドが存在してもよい。前記スレッドの少なくとも一部が前記開口部から露出していることが好ましい。【００１６】
本発明の第２の態様は、
第１紙層を形成する第１紙層形成工程、
前記第１紙層上にパール顔料層を形成するパール顔料層形成工程、及び
少なくとも前記パール顔料層上に第２紙層を形成する第２紙層形成工程
を備えており、
前記第２紙層が開口部を備えており、
前記開口部を介して前記パール顔料層が露出する、
多層紙の製造方法にも関する。【００１７】
前記パール顔料層形成工程において、前記第１紙層上の一部に前記パール顔料層を形成することが好ましい。【００１８】
本発明の多層紙の製造方法において、前記パール顔料層が少なくとも１種のバインダーを含むことが好ましい。【００１９】
本発明の多層紙の製造方法において、前記開口部が画像を形成することが好ましい。【００２０】
本発明の多層紙の製造方法において、前記開口部の全面において前記パール顔料層が露出することが好ましい。【００２１】
本発明の多層紙の製造方法は、前記パール顔料層形成工程後に、前記パール顔料層上に少なくとも１つのスレッドを配置するスレッド配置工程を更に備えてもよい。前記スレッドの少なくとも一部は前記開口部から露出することが好ましい。
【発明の効果】
【００２２】
本発明の多層紙では第２紙層の開口部が透かし部分を構成するところ、パール顔料層の作用により、当該透かし部分を容易に認識することができる。【００２３】
すなわち、本発明の多層紙は、透かし部分においてパール顔料が露出しているところ、パール顔料は外部からの光を反射することによって、パール顔料特有の光学特性を発揮するので、外部からの光を反射できない未露出のパール顔料は光学特性を発揮することができない。したがって、本発明の多層紙では透かし部分のみにおいてパール顔料が特有の光学特性を発揮する。これにより、本発明の多層紙では透かし部分のみを容易に認識することができる。【００２４】
また、本発明の多層紙において、透かし部分が画像を形成する場合はパール顔料特有の光学特性を有する特徴のある画像を形成することが可能となり、偽造防止用途において特に有用である。【００２５】
更に、本発明の多層紙がスレッドを備える場合は偽造防止効果をより高めることができる。
【図面の簡単な説明】
【００２６】
【図１】本発明の多層紙の一態様を示す図である。
【図２】本発明の多層紙の製造方法の一態様を示す図である。
【発明を実施するための形態】
【００２７】
本発明は従来の白透かしを改良したものであり、本発明の多層紙では開口部が透かし部分を構成するが、開口部のみがパール顔料層特有の光学効果を発揮し、非開口部は当該光学効果を発揮しないので、透かし部分を容易に識別することができる。
【００２８】
以下、本発明の第１の態様及び第２の態様を説明する。
【００２９】
本発明の第１の態様は、第１紙層及び第２紙層を備える多層紙であって、
前記第１紙層及び前記第２紙層の間にパール顔料層が存在しており、
前記第２紙層が開口部を有しており、
前記開口部を介して前記パール顔料層が露出している、
多層紙である。
【００３０】
第１紙層と第２紙層は、独立した層であるが、接触していることが好ましい。この場合、第１紙層と第２紙層の接触部分の少なくとも一部、例えば全部、が混和して一体化していてもよい。
【００３１】
第１紙層及び第２紙層は紙料を含む。通常、紙料は主に繊維、特にセルロース繊維からなり、例えば、針葉樹晒クラフトパルプ（ＮＢＫＰ）、広葉樹晒クラフトパルプ（ＬＢＫＰ）、針葉樹晒サルファイトパルプ（ＮＢＳＰ）、サーモメカニカルパルプ（ＴＭＰ）等の木材パルプ；他、麻、竹、藁、ケナフ、三椏、楮、木綿等の非木材パルプ；カチオン化パルプ、マーセル化パルプ等の変性パルプ；レーヨン等の再生セルロース繊維等が挙げられ、これらの１種を単独で又は２種以上を組み合わせて用いることができる。
【００３２】
第１紙層及び第２紙層の少なくとも１つはセルロース繊維以外の他の成分を含んでいてもよい。他の成分としては、例えば、ポリエチレン、ポリプロピレン、ポリエチレンテレフタレート等の樹脂からなる合成繊維；澱粉、ポリアクリルアミド、ポリアミンポリアミドエピクロルヒドリン等の紙力増強剤又は定着剤；サイズ剤、填料、濾水歩留り向上剤、耐水化剤、定着剤、消泡剤、スライムコントロール剤等が挙げられ、これらの１種を単独で又は２種以上を組み合わせて用いることができる。
【００３３】
図１は本発明の多層紙の一態様を示す断面図である。
【００３４】
図１の本発明の多層紙は第１紙層１及び第２紙層２を備えており、第２紙層２は第１紙層１の一方の表面上に配置されている。
【００３５】
図１に示す態様では、第２紙層２は所定形状の開口部２ａを備えており、開口部２ａが透かし部分を構成する。開口部２ａの形状は特に限定されるものではなく、正方形状、長方形状、紐状、円形状等の様々な形状をとることができる。また、開口部２ａは、例えば、動物柄等の画像を形成してもよく、この場合は、透かし部分を画像化することができる。
【００３６】
また、図１の本発明の多層紙では、第１紙層１及び第２紙層２の間の一部にパール顔料層３が設けられており、パール顔料層３が開口部２ａを介して露出している。これにより、開口部２ａに存在するパール顔料層３は外界からの光を反射可能となり、パール顔料特有の真珠光沢類似の光学特性を発揮することができる。パール顔料特有の光学特性としては、例えば、視角度依存的な発色が挙げられる。
【００３７】
図１の本発明の多層紙では、開口部２ａから外界に露出しているパール顔料層３しかパール顔料特有の光学特性を発揮することができず、外界に露出していないパール顔料層３はその光学特性を発揮することができないので、透かし部分を容易に認識することができる。
【００３８】
図１の本発明の多層紙では、開口部２ａの全面においてパール顔料層３が露出していることが好ましい。これにより、開口部２ａの全てにおいてパール顔料層３による光学特性を発揮することができ、開口部２ａの外延の認識がより容易となる。
【００３９】
もし、パール顔料を開口部のみに印刷してパール顔料層を形成すると開口部２ａの形状によってはパール顔料の印刷形状を開口部の形状に正確に合致させることが困難となり、透かし部分と光学特性発揮部分とが一致しない不都合が生じる場合があるが、本発明のように、第１紙層１と第２紙層２との間にパール顔料層３を存在させて開口部２ａからパール顔料層３を露出させることにより、そのような不都合を回避することができる。したがって、本発明の多層紙では複雑な形状を有する透かし部分であっても、当該透かし部分のみにパール顔料特有の光学特性を発揮させることができ、当該透かし部分を容易に認識することができる。
【００４０】
パール顔料層３は第１紙層１及び第２紙層２との間の全面に亘って存在してもよいが、開口部２ａから露出しないパール顔料層３はその光学特性を発揮できないため、第１紙層１と第２紙層２との間の一部にパール顔料層３が存在すれば十分であり、経済的には、開口部２ａよりも若干広い範囲で第１紙層１と第２紙層２との間にパール顔料層３が存在することが好ましい。
【００４１】
パール顔料層３に含まれるパール顔料（真珠光沢顔料）としては特に限定されるものではなく任意のものを使用することができる。また、１種類のパール顔料であっても２種類以上のパール顔料の混合物であってもよい。
【００４２】
パール顔料としては、例えば、魚鱗粉末、雲母粉末、塩基性炭酸塩、酸化チタン被覆雲母粉末、ベンガラ被覆雲母粉末、その他の金属酸化物により被覆した雲母粉末等が挙げられる。このようなパール顔料の製造方法は特に限定されるものではなく、従来から既知の製造方法（例えば、特公昭５３−４７３７５号、特公昭５４−３４０１０号、特開昭５８−１４９９５９号等の公報に記載されている方法）で得られたものが使用できる。
【００４３】
パール顔料の粒子径は、特に限定されるものではないが、例えば、１〜２００μｍ、５〜１５０μｍ、或いは、１０〜１００μｍの範囲とすることができる。
【００４４】
パール顔料層３は少なくとも一種のバインダーを含むことが好ましい。バインダーとしては、例えば、アクリル酸またはそのエステル、メタクリル酸またはそのエステル、塩化ビニル、塩化ビニリデン、酢酸ビニル、アクリロニトリル、ブタジエン、スチレンなどの乳化重合または乳化共重合またはこれらにカルボキシル基や水酸基などの官能基を導入した水分散性樹脂（エマルジョンあるいはラテックス）や、カゼイン、澱粉、酸化澱粉、ジアルデヒド澱粉、カチオン化澱粉、アセチル化澱粉、リン酸エステル化澱粉、ヒドロキシエチル化澱粉等の澱粉誘導体、ポリビニルアルコール等の天然あるいは合成の水溶性樹脂やセルロースナノファイバーなどの微細繊維を単独あるいは２種類以上を併用することができる。この際、耐水化剤、着色料、粘度調整剤等を必要に応じて併用することもできる。
【００４５】
また、パール顔料層３はパール顔料以外の少なくとも一種の着色剤を含んでもよい。着色剤は本発明の効果を損なわないものであれば特に限定されるものではないが、染料及び／又は顔料であることが好ましい。また、染料は蛍光染料であってもよく、顔料は蛍光顔料であってもよい。
【００４６】
第１紙層１及び／又は第２紙層２は着色剤を含んでもよい。第１紙層１及び／又は第２紙層２の場合、着色剤は特に限定されるものではないが、染料及び／又は（好ましくはパール顔料以外の）顔料であることが好ましい。また、染料は蛍光染料であってもよく、顔料は蛍光顔料であってもよい。
【００４７】
第１紙層１及び／又は第２紙層２が染料、顔料等の着色剤を含むことにより、透かし部分と周辺部（背景）との境界をより明瞭とすることができる。特に、着色剤を蛍光染料、蛍光顔料等の蛍光性着色剤を使用することにより、例えば、赤外線、紫外線等を照射することにより透かし部分をネガ画像として認識することができる。また、着色剤として、赤外線、紫外線等を反射吸収する材料を使用することにより、赤外線、紫外線等の電磁波を用いた機械読み取りにも対応することができる。
【００４８】
染料は特に限定されるものではないが、親水性のものが好ましく、水に溶解可能な水性染料がより好ましい。水性染料としては、任意のものを使用することができ、例えば、酸性染料、直接染料、塩基性染料等が挙げられる。水性染料の具体例としては、Ｃ．Ｉ．（カラーインデックス）ダイレクトブラック９、１７、１９、２２、３２、３８、５１、５６、６２、６９、７１、７７、８０、９１、９４、９７、１０５、１０８、１１２、１１３、１１４、１１７、１１８、１２１、１２２、１２５、１３２、１４６、１５４、１６６、１６８、１７３、１９９、Ｃ．Ｉ．ダイレクトバイオレット７、９、４７、４８、５１、６６、９０、９３、９４、９５、９８、１００、１０１、Ｃ．Ｉ．ダイレクトレッド２３、８３、２２７、Ｃ．Ｉ．ダイレクトイエロー８、９、１１、１２、２７、２８、２９、３３、３５、３９、４１、４４、５０、５３、５８、５９、６８、８６、８７、９３、９５、９６、９８、１００、１０６、１０８、１０９、１１０、１３０、１３２、１４４、１６１、１６３、Ｃ．Ｉ．ダイレクトブルー１、１０、１５、２２、２５、５５、６７、６８、７１、７６、７７、７８、８０、８４、８６、８７、９０、９８、１０６、１０８、１９９、２０１、２０２、２３６、２３７、２４４、２５１、２８０、Ｃ．Ｉ．アシッドブラック７、２４、２９、３１、４８、５２、９４、Ｃ．Ｉ．アシッドバイオレット５、３４、４３、４７、４８、９０、１０３、Ｃ．Ｉ．アシッドレッド８７、１８６、２５４、２８９、Ｃ．Ｉ．アシッドイエロー１７、１９、２３、２５、３９、４０、４２、４４、４９、５０、６１、１１０、１７４、２１８、Ｃ．Ｉ．アシッドブルー９、２５、４０、４１、６２、７２、７６、７８、８０、８２、１０６、１１２、１２０、２０５、２３０、２３４、２７１、２８０等が挙げられる。
【００４９】
顔料も特に限定されるものではなく、任意のものを使用することができる。顔料としては無機系顔料、有機系顔料及びこれらの混合物を使用することができる。顔料は親水性のものが好ましく、水分散性のものがより好ましい。
【００５０】
無機系顔料としては、例えば、二酸化チタン、亜鉛華（酸化亜鉛）、酸化鉄、酸化クロム、鉄黒、コバルトブルー、アルミナ白、酸化鉄黄、ビリジアン、硫化亜鉛、リトポン、朱、カドミウムレッド、黄鉛、モリブデートオレンジ、ジンククロメート、ストロンチウクロメート、ホワイトカーボン、クレィ、タルク、群青、沈降性硫酸バリウム、バライト粉、炭酸カルシウム、鉛白、フェロシアン化物（紺青）、燐酸塩（マンガンバイオレット）、カーボンブラック等が挙げられる。
【００５１】
有機系顔料としては、例えば、ローダミンレーキ、メチルバイオレットレーキ、キノリンエローレーキ、マラカイトグリーンレーキ、アリザリンレーキ、カーミン６Ｂ、レーキレッドＣ、ジスアゾエロー、レーキレッド４Ｒ、クロモフタルエロー３Ｇ、クロモフタルスカーレットＲＮ、ニッケルアゾエロー、パーマネントオレンジＨＬ、フタロシアニンブルー、フタロシアニングリーン、フラバンスロンエロー、チオインジゴボルドー、ペリンレッド、ジオキサドンバイオレット、キナクリドンレッド、ナフトールエローＳ、ピグロントグリーンＢ、ルモゲンエロー、シグナルレッド、アルカリブルー、アニリンブラック等が挙げられる。
【００５２】
蛍光染料・蛍光顔料は、紫外線、赤外線等の電磁波の照射により蛍光を発する性質があり、紙料を着色可能なものであれば特に限定されるものではない。
【００５３】
紫外線により蛍光を発する蛍光染料としては、クマリン系、オキサゾール系、ピラゾリン系等の紫外蛍光染料が一例として挙げられる。これらの紫外蛍光染料は、通常の光源のもとでは無色であるが、紫外線の照射により青白色に発光する。この種の紫外蛍光染料は、染料メーカー各社によって販売されているが、（商品名「Ｍｉｋａｗｈｉｔｅ ＡＴＮ ｃｏｎｃ．」、日本化薬（株）製造：通常の光源のもとで無色、紫外線の照射で赤味掛かった白色に発色）、（商品名「Ｌｅｕｃｏｐｈｅｒ ＥＦ ２Ｎ」、クラリアント（株）製造：通常の光源のもとで無色、紫外線の照射でわずかに青味の白色に発色）等が挙げられる。
【００５４】
本発明では、通常の光源のもとでは有彩色で、紫外線の照射により各種色相に発光するアミノケトン系等の染料も使用できる。この種の紫外蛍光染料も染料メーカー各社によって販売されているが、（商品名「Ｙｅｌｌｏｗｆｌｕｏｒ Ｇ」、住友化学工業（株）製造：通常の光源のもとで黄色、紫外線の照射で黄色に発色）、（商品名「Ｋａｙａｓｅｔ Ｆｌａｖｉｎｅ ＦＮ」、日本化薬（株）製造：通常の光源のもとで黄色、紫外線の照射で黄色に発色）、（商品名「Ｋａｙａｓｅｔ Ｆｌａｖｉｎｅ ＦＧ」、日本化薬（株）製造：通常の光源のもとで黄色、紫外線の照射で黄色に発色）、（商品名「Ｋａｙａｓｅｔ Ｙｅｌｌｏｗ ＳＦ−Ｇ」、日本化薬（株）製造：通常の光源のもとで黄色、紫外線の照射で黄色に発色）、（商品名「Ｋａｙａｓｅｔ Ｏｒａｎｇｅ ＳＦ−Ｒ」、日本化薬（株）製造：通常の光源のもとでオレンジ色、紫外線の照射でオレンジ色に発色）、（商品名「Ｋａｙａｓｅｔ Ｒｅｄ ＳＦ−Ｂ」、日本化薬（株）製造：通常の光源のもとで赤色、紫外線の照射で赤色に発色）、（商品名「Ｋａｙａｓｅｔ Ｒｅｄ ＳＦ−４Ｇ」、日本化薬（株）製造：通常の光源のもとで赤色、紫外線の照射で赤色に発色）、等々が挙げられる。
【００５５】
紫外線により蛍光を発する蛍光顔料としては、例えば、無機の紫外蛍光顔料を使用することができる。具体的には、銅、銀、マンガン等で活性化した硫化亜鉛；マンガン等で活性化したケイ酸亜鉛；銀、銅等で活性化した硫化亜鉛；カドミウム、ビスマス等で活性化した硫化カルシウム；サマリウム、セリウム等で活性化した硫化ストロンチウム；鉛等で活性化したタングステン酸カルシウム；ユーロピウム等で活性化したＳｒ５（ＰＯ４）３Ｃｌ；マンガン等で活性化したＺｎ２ＧｅＯ２；ユーロピウム等で活性化したＹ２Ｏ２Ｓ；ユーロピウム等で活性化したＹ２Ｏ３等を挙げることができる。また、必要に応じて、これらにアントラキノン系やアセトフェノン系等の増感剤を併用することもできる。
【００５６】
上記の紫外線、赤外線等を反射吸収する材料として、例えば、白色の材料として酸化チタン、透明の材料としてアンチモン酸化スズ、スズ酸化インジウム、６ホウ化ランタン、セシウム酸化タングステンなどを使用することができる。これにより、透かし本来の視認性を損なうことなく、紫外線、赤外線等の電磁波を用いた機械読み取り能を付与することができる。
【００５７】
本発明で使用される着色剤は常温常圧で液体のような無定形でもよいが、粒子の形態のような定形であってもよい。更に、着色剤（着色材）は繊維の形態であってもよい。
【００５８】
本発明の多層紙では、パール顔料層の上に少なくとも１つのスレッドが存在していてもよい。前記スレッドの少なくとも一部は開口部から露出していることが好ましい。
【００５９】
例えば、図１に示す態様において、例えば、１つのスレッドをパール顔料層３の上に配置して、スレッドの少なくとも一部を開口部２ａから外部に露出させることができる。
【００６０】
スレッド用のフィルムとしては、金属光沢フィルム、着色フィルム、ホログラムフィルム、磁気フィルム、蛍光発光フィルム、多層干渉フィルム等の偽造防止用で汎用される任意のフィルムを使用できる。
【００６１】
また、スレッドは、スレッド用フィルムに対し樹脂を塗工してマイクロスリッターでスリットすることで製造することができる。スレッドには感熱接着剤を塗工しておき、抄紙機の乾燥ゾーンの熱によりスレッドと紙層とが接着するようにしておいたほうが好ましい。スレッドの巾は例えば０．３〜１０ｍｍ、厚みは例えば１２μｍ〜５０μｍとすることができる。
【００６２】
このようなスレッドはその一部が開口部２ａに間欠的に現れ、残部が第１紙層１と第２紙層２との間に存在することがより好ましい。
【００６３】
また、スレッド用のフィルムは塗工や蒸着などにより全面を隠蔽しておいてもよいが、フィルムへのパターン印刷やホログラムのデメタライズ加工により、フィルム全面を完全には隠蔽せず、一部透明な部分を残すことで、スレッドの一部表面からスレッド下面のパール顔料が見えることにより偽造防止効果をより高めることが可能である。
【００６４】
本発明の多層紙では、従来の白透かしに類似して、透かし部分が画像部を形成するが、本発明の多層紙では透かし部分において外界に露出したパール顔料が特有の光学効果を発揮する一方で、透かし部分以外についてはパール顔料特有の光学効果は発揮されないので、透かし部分のみを容易に認識することができる。
【００６５】
本発明の多層紙がスレッドを備える場合は、偽造防止効果をより高めることができる。
【００６６】
本発明の第２の態様は、
前記第１紙層を形成する第１紙層形成工程、
前記第１紙層上にパール顔料層を形成するパール顔料層形成工程、及び
少なくとも前記パール顔料層上に第２紙層を形成する第２紙層形成工程
を備えており、
前記第２紙層が開口部を備えており、
前記開口部を介して前記パール顔料層が露出する、
多層紙の製造方法である。
【００６７】
前記第２紙層形成工程においては、前記パール顔料層に加えて前記第１紙層の上にも前記第２紙層を形成することが好ましい。これにより、前記第１紙層及び前記第２紙層の間の一部に前記パール顔料層が存在する本発明の多層紙を製造することができる。
【００６８】
本発明の多層紙の製造方法は、例えば、図２に示すような２槽式の円網抄紙機を使用して実施することができる。
【００６９】
図２に示す２槽式の円網抄紙機を使用する場合は、通常の上網を有する第１円網シリンダー４ａ及び第１ローラー４ｂを備える第１槽４において第１紙層１を抄紙法により形成し毛布６上に転写する。第１槽４で使用される紙料は上記のとおりである。
【００７０】
次に、毛布６上に存在する第１紙層１の表面にパール顔料を適用してパール顔料層３を形成する。パール顔料層３は第１紙層１の全面に形成してもよいが、少なくとも、製造される多層紙の開口部に対応する部分に形成することが好ましい。適用の形態は特に限定されるものではなく、刷毛塗り、スプレー等の任意の手段を使用することができる。
【００７１】
パール顔料を第１紙層１の表面に良好に固定するためには既述したバインダーを使用することが好ましい。したがって、例えば、パール顔料及びバインダーを分散媒と共に含む分散液を第１紙層１上に塗布、噴霧等してパール顔料層３を第１紙層１上に形成することが好ましい。
【００７２】
パール顔料層３が表面に形成された第１紙層１は第２槽５に供給される。
【００７３】
本発明の多層紙の製造方法の一態様では、第２円網シリンダー５ａ及び第２ローラー５ｂを備える第２槽５の第２円網シリンダー５ａの上網の表面に、製造される多層紙の開口部の形状に合わせて、図示を省略する断面四角形の細長い樹脂板を第２円網シリンダー５ａの外周に亘って取り付け、第２円網シリンダー５ａの上網の円周面に所定の幅で円周方向に延びる凸部を形成する。なお、凸部の形状及び数は任意であり、１個でも複数でもよい。複数の凸部を形成する場合は、所定の間隔を空けて、複数の凸部を形成することが好ましい。
【００７４】
なお、所定形状の樹脂板を上網に取り付ける他に、開口部の形状に沿って上網の網目を樹脂等で充填してもよい。この場合は充填された部分の網目では紙料の通過が阻害され、紙層が形成されない。
【００７５】
上記の態様では、第２槽５において、第２円網シリンダー５ａの上網の表面の凸部において紙料の通過が不可能であるために、凸部では紙層が形成されない。したがって、凸部の形状に応じた開口部を有する第２紙層２を抄紙法により形成することができ、第２紙層２は毛布７上の第１紙層１の上に転写される。第２槽５で使用される紙料は上記のとおりである。
【００７６】
これにより、図１に示す断面形状を有する本発明の多層紙を製造することができる。
【００７７】
上記の態様では、第２円網シリンダー５ａの上網の表面の凸部の形状を適宜変更することにより、開口部を様々な形状とすることができ、例えば、動物柄等の画像を開口部によって形成することができる。
【００７８】
また、上記の態様では、例えば、パール顔料層３の幅を開口部の幅よりも広くすることによって、開口部の全面においてパール顔料層が露出する多層紙を製造することができる。
【００７９】
なお、スレッドを使用する場合は、例えば、パール顔料層３が表面に形成された第１紙層１が第２槽５に供給される前にスレッドを紙の流れに並行に繰り出し、パール顔料層３の上に配置することで、スレッドを開口部から露出させることができる。
【００８０】
本発明の多層紙は透かし部分を有するので、偽造防止用紙として好適に使用可能である。また、本発明の多層紙がスレッドを備える場合は、偽造防止用紙としてより好適である。すなわち、本発明の多層紙は、商品券、入場券、パスポート、有価証券等の偽造防止が求められる印刷物に使用される、印刷用紙として特に有用である。
【実施例】
【００８１】
以下、本発明を実施例及び比較例を用いてより具体的に説明するが、本発明の範囲は実施例に限定されるものではない。【００８２】
紙料の調製
ＮＢＫＰ２０重量部，ＬＢＫＰ８０重量部を３５０ｍｌＣ．Ｓ．Ｆ．に叩解し、これに白土１０重量部、紙力増強剤（商品名「ポリストロン１９１」、荒川化学工業（株）製）０．３重量部、サイズ剤（商品名「サイズパインＥ」、荒川化学工業（株）製）１．０重量部、硫酸バンドを適量加え紙料を調製した。【００８３】
抄紙網の製造
短辺１０ｍｍ、長辺２５ｍｍ、厚み０．３ｍｍの樹脂板を多数用意し、円網抄紙機の円網シリンダー上網（幅１３００ｍｍ）に接着剤を使用して紙層の流れ方向に対して５ｍｍ間隔で連続的に貼りつけた。この列を上網の幅方向に等間隔に６列取り付けた。【００８４】
実施例１
図２に示すような２槽式円網抄紙機の第１槽４の円網シリンダー４ａには何ら細工を施さない上網を装着し、第２槽５の円網シリンダー５ａには上記樹脂板を取り付けた上網を装着した。第１槽４で毛布６に形成した第１層目の紙層１（最下層）に第２槽で形成した紙層２（最上層）が重なるようにして、前記紙料を用いて抄紙速度５０ｍ／分で２層抄合わせ紙を製造した。この際、紙層１と紙層２の間にパール顔料３を付与した。具体的には、紙層１に対し、バインダーとしてのポリビニルアルコールを２重量％含むパール顔料の水分散液をスプレーによりストライプ状に噴霧し、パール顔料を定着させたのちに紙層２を重ね合わせた。次いで定法に従い湿紙を脱水後、シリンダードライヤで乾燥し、２層抄き合わせ紙からなる偽造防止用紙を製造した。【００８５】
得られた偽造防止用紙は、窓開き部２ａのみパール顔料が表層に露出されており、それ以外の部分は紙層２に封入されていた。透過光で観察すると窓開き部２ａは白く見え一般的な白透かしと同様の視認性が発現した。さらに斜光で観察すると、ある角度において、窓開き部２ａのみに角度依存的発色が観察され、パール顔料特有の視認性が確認された。なお、窓開き部２ａ以外の紙層１と紙層２との間に封入されたパール顔料については、いずれの角度においても光沢及び発色は発現しなかった。【００８６】
実施例２
紙層１のパール顔料上にスレッドを挿入した。具体的には、紙層１へのパール顔料噴霧後、紙層２を重ね合わせる際に厚み１５μｍ、幅２．０ｍｍのデメタライズホログラムのスレッドを特公平５−４００８０号に記載の方法を用いて樹脂板列の中央に相当する位置に挿入した。それ以外は実施例１と同様の方法で偽造防止を製造した。【００８７】
得られた偽造防止用紙は、実施例１と同様の視認性が窓開き部２ａに発現した。さらにスレッドについては、パール顔料上に配置されていることから、窓開き部２ａにおいてスレッドが露出した。なお、デメタライズホログラムのうち蒸着の残存部分については、パール顔料はスレッド面から視認できず、デメタライズ加工により蒸着が除去された部分については、スレッド下部のパール顔料が視認でき、さらに角度依存的な発色が発現した。
【図１】
2019054221.tif 000003
【図２】
2019054221.tif 000004
【国際調査報告】
2019054221.tif 000005
2019054221.tif 000006
2019054221.tif 000007
2019054221.tif 000008